(57)【特許請求の範囲】
【請求項１】
中空扁平状レーヨン繊維と蓄光性蛍光粉末体とを凝集させた複数の蓄光凝集塊を模様として、抄造した下地紙上に重ねて定着させたことを特徴とする模様紙。
【請求項２】
中空扁平状レーヨン繊維と蓄光性蛍光粉末体とを液体に混ぜたものを攪拌して分散するとともにこの中空扁平状レーヨン繊維と蓄光性蛍光粉末体とを凝集剤で凝集し、その中空扁平状レーヨン繊維と蓄光性蛍光粉末体とを含む複数の蓄光凝集塊を液体に混ぜた凝集塊含有混合液体を製造するとともに、抄造途中で下地紙としての湿紙を形成する前段階の湿紙素材に前記凝集塊含有混合液体を接触させたものを脱水して乾燥させることにより、中空扁平状レーヨン繊維と蓄光性蛍光粉末体とを凝集させた複数の蓄光凝集塊を模様として下地紙上に重ねて定着させた模様紙を製造することを特徴とする模様紙の製造方法。
【発明の詳細な説明】
【技術分野】
【０００１】
本発明は、蓄光性を有する各種用途の模様紙、その模様紙を製造する方法に関するものである。
【背景技術】
【０００２】
従来、下記特許文献１では、主原料であるコウゾやミツマタなどの繊維に蓄光粉を混ぜ合わせて和紙としている。
【特許文献１】実用新案登録第３１２２４２２号公報
【発明の開示】
【発明が解決しようとする課題】
【０００３】
上記特許文献１では、和紙の繊維内に蓄光粉が万遍なく入り込むので、蓄光粉の一部しか和紙の外面に表れず、蓄光粉による輝度を確保することが難しい。
この発明は、少量の蓄光性蛍光粉末体により明るく発光させることができる模様紙と、その模様紙の製造方法を提供することを目的としている。
【課題を解決するための手段】
【０００４】
後記実施形態の図面（図１）の符号を援用して本発明を説明する。
請求項１の発明にかかる模様紙１においては、中空扁平状レーヨン繊維２と蓄光性蛍光粉末体とを凝集させた複数の蓄光凝集塊を模様４として、抄造した下地紙３上に重ねて定着させている。請求項１の発明では、蓄光性蛍光粉末体を混ぜた蓄光凝集塊を模様４として、抄造した下地紙３上に重ねて定着させているので、下地紙３内に蓄光性蛍光粉末体が吸収されず、少量の蓄光性蛍光粉末体により明るく発光させることができる。また、光透過性の高いレーヨン繊維２に蓄光性蛍光粉末体を混ぜた蓄光凝集塊を模様４としているので、蓄光性蛍光粉末体による輝度を高めることができる。さらに、蓄光凝集塊のレーヨン繊維２として中空扁平状のものを利用しているので、蓄光凝集塊の残光蓄光性に必要な光が当り易くなり、発光も見易くなる。
【０００５】
請求項２の発明においては、模様紙１を下記の方法により製造する。
中空扁平状レーヨン繊維２と蓄光性蛍光粉末体とを液体に混ぜたものを攪拌して分散するとともにこの中空扁平状レーヨン繊維２と蓄光性蛍光粉末体とを凝集剤で凝集し、その中空扁平状レーヨン繊維２と蓄光性蛍光粉末体とを含む複数の蓄光凝集塊を液体に混ぜた凝集塊含有混合液体を製造するとともに、抄造途中で下地紙３としての湿紙を形成する前段階においてその湿紙素材に前記凝集塊含有混合液体を接触させたものを脱水して乾燥させることにより、中空扁平状レーヨン繊維２と蓄光性蛍光粉末体とを凝集させた複数の蓄光凝集塊を模様４として下地紙３上に重ねて定着させた模様紙１を製造する。請求項２の発明では、請求項１の発明の効果に加え、抄造途中で下地紙３としての湿紙を形成する前段階の湿紙素材に前記凝集塊含有混合液体を接触させたので、蓄光凝集塊を模様４として下地紙３上に重ねて定着させ易くなり、蓄光性を有する各種用途の模様紙１を容易に製造することができる。
【発明の効果】
【０００６】
本発明においては、少量の蓄光性蛍光粉末体により明るく発光させることができる模様紙１と、その模様紙１の製造方法を提供することができる。
【発明を実施するための最良の形態】
【０００７】
以下、本発明の一実施形態について図１を参照して説明する。
図１（ｄ）に示す模様紙１は、図１（ａ）に示す下記の概略的過程（蓄光凝集塊の作成と紙の抄造）を経て製造される。
【０００８】
図１（ｂ）（ｃ）に示す中空扁平状レーヨン繊維２の１００部と、蓄光性蛍光粉末体の１００部と、凝集剤としての繊維状ビニロンバインダーの３０部とを水により２％に希釈して混ぜた液体を攪拌して分散する。次に、その液体に薬品としてのアクリルアミド・アクリル酸共重合体の０．１％水溶液を０．２％重量入れて攪拌する。その攪拌後、薬品としての硫酸アルミニウムの１０％水溶液を１％重量添加して攪拌するか、または、薬品としてのスチレン系ポリマーを０．２％重量添加して攪拌する。このようにして、中空扁平状レーヨン繊維２と蓄光性蛍光粉末体とを凝集し、その中空扁平状レーヨン繊維２と蓄光性蛍光粉末体とを含む複数の蓄光凝集塊を液体に混ぜた凝集塊含有混合液体を製造する。この中空扁平状レーヨン繊維２は、相対向する平坦壁２ａと相対向する両側壁２ｂとそれらの間の中空部２ｃとからなり、この中空部２ｃについては両平坦壁２ａの内面が互いに接触しても両平坦壁２ａの内面間に若干隙間が生じてもよい。ちなみに、図１（ｂ）において、中空部２ｃが延びる方向の長さＬは２〜１５ｍｍ好ましくは３〜５ｍｍ、両側壁２ｂを互いに結ぶ方向の幅Ｗは４０〜２００μ好ましくは４０〜６０μ、両平坦壁２ａを互いに結ぶ方向の厚さＴは１〜１０μ好ましくは１〜３μにそれぞれ設定されている。また、幅Ｗと厚さＴとの比である扁平比Ｗ：Ｔは１０：１〜７０：１好ましくは２０：１〜３０：１に設定されている。
【０００９】
抄造途中で下地紙３としての湿紙を形成する前段階において、短網抄紙機の短網上で形成された湿紙素材上に前記凝集塊含有混合液体を連続的に供給し、その凝集塊含有混合液体を接触させたものを脱水して乾燥させることにより、中空扁平状レーヨン繊維２と蓄光性蛍光粉末体とを凝集させた多数の蓄光凝集塊を模様４として下地紙３上に重ねて定着させた例えば坪量６０ｇ／ｍ２の模様紙１を製造する。ちなみに、短網抄紙機に代えて長網抄紙機または円網抄紙機で抄紙したり、それらの組み合わせによる抄紙機で抄紙したりすることは可能である。
【００１０】
このような模様紙１では、抄造途中で下地紙３としての湿紙を形成する前段階の湿紙素材に凝集塊含有混合液体を接触させているので、下地紙３内に蓄光性蛍光粉末体が吸収されず、少量の蓄光性蛍光粉末体により明るく発光させることができるとともに、蓄光凝集塊を模様４として下地紙３上に重ねて定着させ易くなる。また、光透過性の高い中空扁平状レーヨン繊維２を利用しているので、蓄光性蛍光粉末体による輝度を高めることができるとともに、蓄光凝集塊の残光蓄光性に必要な光が当り易くなって発光も見易くなる。
【００１１】
前記実施形態以外にも例えば下記のように構成してもよい。
・  模様紙１の坪量を１０〜４００ｇ／ｍ２に設定することができる。
・  模様紙１において、模様４である蓄光凝集塊の総重量を下地紙３の総重量の２〜５０％好ましくは１０％以下に設定する。
【００１２】
・  模様紙１の蓄光凝集塊において、蓄光性蛍光粉末体の総重量を中空扁平状レーヨン繊維２の総重量の２０〜３００％好ましくは５０〜１５０％以下に設定する。
・  模様紙１の蓄光凝集塊においては、中空扁平状レーヨン繊維２に加えて、中空扁平状レーヨン繊維２以外のレーヨン繊維やレーヨン繊維以外の化学繊維や天然の植物繊維なども加えてもよい。
【００１３】
・  模様紙１の蓄光凝集塊において、蓄光性蛍光粉末体としては、銅賦活硫化亜鉛が主流であり、アルミン酸ストロンチウムにユーロピウムとジスプロシウムを賦活したものが好ましいが、これに限定するものではない。
【００１４】
・  凝集させる場合、必要に応じて、耐水剤やサイズ剤や耐油剤や顔料や染料や蛍光染料や乾燥紙力剤や湿潤紙力剤や歩留まり向上剤などの、紙に添加する薬品等を併用してもよい。
【図面の簡単な説明】
【００１５】
【図１】（ａ）は本実施形態にかかる模様紙を製造する過程を概略的に示す工程図であり、（ｂ）は中空扁平状レーヨン繊維を示す斜視図であり、（ｃ）は中空扁平状レーヨン繊維を示す写真の一部であり、（ｄ）はその模様紙を撮像した写真の一部である。
【符号の説明】
【００１６】
１…模様紙、２…中空扁平状レーヨン繊維、３…下地紙、４…模様。
【図１】
0004787810.tif 000002